입구 가 좁 은 1 쿼트 용기 에 MA ( 메틸 아크릴 레이트 ) 23 . 1 g , NVP ( N - 비닐 피 롤리 돈 ) 17 . 9 g , AA ( 아크릴산 ) 2 . 6 g , SiMac 15 . 4 g , A - 174 개 질 된 실리카 ( MEK 중 고형분 35 %) 2 . 9 g , MEK 158 g 및 VAZO 64 0 . 1809 g 을 넣 었 다 . 얻 어 진 균질 혼합물 을 N 2 로 5 분 간 퍼징 하 였 다 . 용기 를 밀봉 하 고 55 ℃ 열 수조 에서 24 시간 동안 회전 시켰 다 . 최종 고형분 은 29 . 2 % 였 다 . 이 용액 을 PET 상 에 코팅 하 기 전 에 50 / 50 의 IPA / 톨루엔 혼합물 로 고형분 이 12 . 5 % 되게 희석 하 였 다 .